(57)【特許請求の範囲】
【請求項１】
光学有効面を有する、特にマイクロリソグラフィ投影露光装置のミラーであって、
該ミラーは、使用波長を有し且つ各表面法線に対して６５°以上の入射角で前記光学有効面に入射する電磁放射線に関して、少なくとも０．５の反射率を有し、
該ミラーは、第２周期元素及び４ｄ遷移族元素の化合物を含む少なくとも１つの層（１６０、１７０、３２０）を有し、
該ミラーは、前記光学有効面の方向で最上部に配置された保護層（４３０、５３０、６３０、７３０）を有し、
前記光学有効面の方向で前記保護層の下にそれぞれ配置された層（４２０、５１０、６２０、７０５）の材料が、前記保護層（４３０、５３０、６３０、７３０）の材料よりも低吸収であり、
前記保護層（４３０、５３０、６３０、７３０）は５ｎｍ以下の厚さを有するミラー。
【請求項２】
請求項１に記載のミラーにおいて、前記４ｄ遷移族元素は、モリブデン（Ｍｏ）、ニオブ（Ｎｂ）、及びジルコニウム（Ｚｒ）からなる群から選択されることを特徴とするミラー。
【請求項３】
請求項１又は２に記載のミラーにおいて、前記第２周期元素は、ベリリウム（Ｂｅ）、ホウ素（Ｂ）、炭素（Ｃ）、窒素（Ｎ）、及び酸素（Ｏ）からなる群から選択されることを特徴とするミラー。
【請求項４】
請求項１〜３のいずれか１項に記載のミラーにおいて、前記層は、ルテニウム（Ｒｕ）から構成される第１層（３１０）の上に第２層（３２０）として配置されることを特徴とするミラー。
【請求項５】
光学有効面を有する、特にマイクロリソグラフィ投影露光装置のミラーであって、
使用波長を有し且つ各表面法線に対して６５°以上の入射角で前記光学有効面に入射する電磁放射線に関して、少なくとも０．５の反射率を有し、且つ
ルテニウム（Ｒｕ）、ロジウム（Ｒｈ）、又はパラジウム（Ｐｄ）を含む第１材料から構成される第１層（２１０、３１０、４１０、５１０、６０５）と、前記光学有効面の方向で前記第１層（２１０、３１０、４１０、５１０、６０５）の上に配置され且つ前記第１材料と比べて低吸収の第２材料から構成される第２層（２２０、３２０、４２０、６２０）とを有するミラーであって、該ミラーは、前記光学有効面の方向で最上部に配置された保護層（４３０、５３０、６３０、７３０）を有することを特徴とするミラー。
【請求項６】
請求項５に記載のミラーにおいて、前記光学有効面の方向で前記保護層の下にそれぞれ配置された層（４２０、５１０、６２０、７０５）の材料が、前記保護層（４３０、５３０、６３０、７３０）の材料よりも低吸収であることを特徴とするミラー。
【請求項７】
請求項１〜６のいずれか１項に記載のミラーにおいて、前記保護層（４３０、５３０、６３０、７３０）は、窒化ケイ素（Ｓｉ３Ｎ４）、炭化ケイ素（ＳｉＣ）、又は３ｄ遷移族元素、４ｄ遷移族元素、若しくはランタニドを含む化合物を含むことを特徴とするミラー。
【請求項８】
請求項５〜７に記載のミラーにおいて、前記保護層（４３０、５３０、６３０、７３０）は５ｎｍ以下の厚さを有することを特徴とするミラー。
【請求項９】
請求項５〜８のいずれか１項に記載のミラーにおいて、前記第２層及び前記保護層それぞれの厚さプロファイルは、同一の構成の前記第１層のみを有して前記第２層及び前記保護層を有しないミラーとの該ミラーの入射角に対する反射率の依存に関する差が、２％以下であるようなものであることを特徴とするミラー。
【請求項１０】
請求項５〜９のいずれか１項に記載のミラーにおいて、前記保護層がもたらす反射率の低下が、前記第２層により少なくとも部分的に補償されることを特徴とするミラー。
【請求項１１】
請求項１〜１０のいずれか１項に記載のミラーにおいて、前記保護層（７３０）は基板（７０５）の直上に配置されることを特徴とするミラー。
【請求項１２】
請求項１〜１１のいずれか１項に記載のミラーにおいて、該ミラーは少なくとも１つのバリア層を有することを特徴とするミラー。
【請求項１３】
請求項１〜１２のいずれか１項に記載のミラーにおいて、前記使用波長は３０ｎｍ未満であることを特徴とするミラー。
【請求項１４】
請求項１〜１３のいずれか１項に記載のミラーを少なくとも１つ有することを特徴とする、マイクロリソグラフィ投影露光装置の光学系。
【請求項１５】
照明デバイス及び投影レンズを有するマイクロリソグラフィ投影露光装置であって、前記照明デバイスは、該投影露光装置の動作時に前記投影レンズの物体平面にあるマスクを照明し、前記投影レンズは、前記マスクを前記投影レンズの像平面にある感光層に投影し、該投影露光装置は、請求項１〜１４のいずれか１項に記載のミラーを少なくとも１つ有するマイクロリソグラフィ投影露光装置。
【発明の詳細な説明】
【技術分野】
【０００１】
本願は、２０１４年３月１３日付けで出願された独国特許出願第１０  ２０１４  ２０４  ６６０．２号の優先権を主張する。本願の内容を参照により本明細書に援用する。
【０００２】
本発明は、特にマイクロリソグラフィ投影露光装置のミラーに関する。
【背景技術】
【０００３】
マイクロリソグラフィは、例えば集積回路又はＬＣＤ等の微細構造コンポーネントの製造に用いられる。マイクロリソグラフィプロセスは、照明デバイス及び投影レンズを有するいわゆる投影露光装置で実行される。この場合、照明デバイスにより照明されたマスク（レチクル）の像を、投影レンズにより、感光層（フォトレジスト）で被覆されて投影レンズの像平面に配置された基板（例えばシリコンウェーハ）に投影することで、マスク構造を基板の感光コーティングに転写するようにする。
【０００４】
ＥＵＶ領域、すなわち、例えば約１３ｎｍ又は約７ｎｍの波長用に設計した投影レンズでは、適当な透光性の屈折材料が利用可能でないことにより、ミラーを結像プロセス用の光学コンポーネントとして用いる。
【０００５】
特に、斜入射でのミラーの動作が知られている。以下において、達成可能な反射率が比較的高い（例えば８０%以上）ことにより基本的に使用が望ましい、斜入射で動作するミラーは、ＥＵＶ放射線の反射で得られる各表面法線に対する反射角が６５°以上であるミラーである。このようなミラーは、略してＧＩミラー（「ｇｒａｚｉｎｇ  ｉｎｃｉｄｅｎｃｅ」、「斜入射」）とも称する場合がある。
【０００６】
投影露光装置の性能を最適化するために、所望の有利な光学特性を目的として各ミラー又は層材料の適当な選択を行う必要があるだけでなく、投影露光装置の動作時の汚染の結果としてこれらの光学特性の（特に、入射角に応じた反射損失又は反射挙動の望ましくない変化の形態の）悪化が生じ得ることも考慮する必要がある。
【０００７】
従来技術に関しては、単なる例として例えば特許文献１を参照されたい。
【先行技術文献】
【特許文献】
【０００８】
【特許文献１】米国特許出願公開第２００５／０２７９９５１号明細書
【発明の概要】
【発明が解決しようとする課題】
【０００９】
上記背景に照らして、本発明の目的は、関連の光学系又は投影露光装置の動作時に高い反射率又は低い光損失と共に低い易汚染性を達成することを可能にする、特にマイクロリソグラフィ投影露光装置のミラーを提供することである。
【課題を解決するための手段】
【００１０】
この目的は、独立請求項の特徴により達成される。
【００１１】
本発明の一態様によれば、特にマイクロリソグラフィ投影露光装置のミラーは、光学有効面を有し、
ミラーは、所定の使用波長を有し且つ各表面法線に対して６５°以上の入射角で光学有効面に入射する電磁放射線に関して、少なくとも０．５の反射率を有し、
ミラーは、第２周期元素及び４ｄ遷移族（transition group）元素の化合物を含む少なくとも１つの層を有し、
ミラーは、光学有効面の方向で最上部に配置された保護層を有し、
光学有効面の方向で保護層の下にそれぞれ配置された層の材料は、保護層の材料よりも低吸収である。
【００１２】
本発明は、特に、ミラーの層において第２周期元素、例えばベリリウム（Ｂｅ）、ホウ素（Ｂ）、炭素（Ｃ）、窒素（Ｎ）、又は酸素（Ｏ）を４ｄ遷移族元素、例えばモリブデン（Ｍｏ）、ニオブ（Ｎｂ）、又はジルコニウム（Ｚｒ）と組み合わせることにより、光学系の動作時に生じる汚染に対する保護作用又は少なくとも実質的な耐薬品性の獲得と、ミラーの有利な光学特性との組み合わせを達成するという概念に基づく。
【００１３】
本発明は特に、例えばモリブデン（Ｍｏ）が、特に電磁ＥＵＶ放射線の斜入射の場合に他の全元素と比べて高い反射率をもたらす比較的低い吸収及び比較的低い屈折率に関する所望の有利な光学特性に関して、光学特性の観点から基本的に特に好ましい材料であると思われるが、酸化し易いことにより、そのままで（元素形態で）使用する場合には易汚染性が高すぎるという考えから生じている。
【００１４】
この考えから進んで、本発明は、モリブデン（Ｍｏ）又は別の適当な４ｄ遷移族元素を第２周期元素（特に、ホウ素（Ｂ）、炭素（Ｃ）、又は窒素（Ｎ））と組み合わせる結果として、酸化の危険性を回避し、その結果として、耐薬品性であると同時に例えば純元素のモリブデン（Ｍｏ）又はルテニウム（Ｒｕ）の光学特性に匹敵するか又はそれよりも優れた光学特性を有する層が達成される。
【００１５】
一実施形態によれば、ミラーは、この（第２周期元素及び４ｄ遷移族元素を組み合わせた）層及び基板（上記層が上に形成又は配置される）のみを有する。
【００１６】
さらに他の実施形態では、第２周期元素及び４ｄ遷移族元素を組み合わせた層を、ルテニウム（Ｒｕ）から構成される第１層の上に第２層として配置することができる。
【００１７】
さらなる態様によれば、本発明は、光学有効面を有する、特にマイクロリソグラフィ投影露光装置のミラーであって、
所定の使用波長を有し且つ各表面法線に対して６５°以上の入射角で光学有効面に入射する電磁放射線に関して、少なくとも０．５の反射率を有し、且つ
ルテニウム（Ｒｕ）、ロジウム（Ｒｈ）、又はパラジウム（Ｐｄ）を含む第１材料から構成される第１層と、光学有効面の方向で上記第１層の上に配置され且つ第１材料と比べて低吸収の第２材料から構成される第２層とを有するミラーも提供する。
【００１８】
このさらなる態様によれば、本発明によるミラーの構成において、（ルテニウム、ロジウム、又はパラジウムを含む）第１層が比較的有利な光学定数を有する「基層」としての役割を果たし且つ（反射率曲線が第１変曲点を有する）全反射の臨界角（limiting angle）を設定するよう働く一方で、第２層（第１層の材料よりも低吸収である）が斜入射の場合の反射率を高める「増幅層」としての役割を果たす限り、ミラーに存在する層間の「役割分担（task division）」がある。この構成は、この場合に関連する角度範囲での（すなわち斜入射での）、又は各表面法線に対して６５°以上の入射角での反射率を狙い通りに高めることを可能にし、それと同時に、（入射角の関数としての反射率を表す）反射率曲線の「尚早なキンク（premature kinking）」を回避することが可能である。
【００１９】
一実施形態では、第２層の材料は、モリブデン（Ｍｏ）又は第２周期元素及び４ｄ遷移族元素の化合物を含む。
【００２０】
一実施形態では、４ｄ遷移族元素は、モリブデン（Ｍｏ）、ニオブ（Ｎｂ）、及びジルコニウム（Ｚｒ）からなる群から選択される。
【００２１】
一実施形態では、第２周期元素は、ベリリウム（Ｂｅ）、ホウ素（Ｂ）、炭素（Ｃ）、窒素（Ｎ）、及び酸素（Ｏ）からなる群から選択される。
【００２２】
一実施形態では、ミラーは、光学有効面の方向で最上部に配置された保護層をさらに有する。
【００２３】
ミラーがこのような追加の保護層を有する結果として、存在する個々の層に関するさらなる「役割分担」又は機能分離を本発明のミラーの層構造において達成することができる。特に、当該保護層は、非常に「化学的に安定している」か又は光学系の動作時に生じる汚染に対して所望の耐薬品性を有するが光学特性が比較的悪い材料から構成することができ、後者の状況は、保護層の非常に小さな厚さ（例えば、２ｎｍ〜３ｎｍ）によってのみ可能である。
【００２４】
換言すれば、保護層は、所望の耐薬品性を提供するのに過不足ないように構成されることが好ましく、ミラーの光学特性の最適化又は反射率の上昇は、光学有効面に関して保護層の下に位置付けられた第１層及び／又は第２層（すなわち、上記基層及び／又は増幅層）により達成可能である。同時に、関連する基層及び／又は増幅層の厚さは、耐薬品性（上記保護層により確保される）を考慮する必要なく光学特性の所望の最適化を目的としてそれぞれ選択することができる。
【００２５】
保護層により提供される光学系の動作時に生じる汚染に対する保護作用により、その下の層（基層及び／又は増幅層）は、それらの上に保護層があることで比較的反応性の高い材料で作ることもできるので、これらの層の材料の選択に関してかなり大きな自由度も達成される。
【００２６】
一実施形態では、いずれの場合も光学有効面の方向で保護層の下に位置付けられる層の材料は、保護層の材料よりも低吸収である。
【００２７】
一実施形態では、保護層は、窒化ケイ素（Ｓｉ３Ｎ４）、炭化ケイ素（ＳｉＣ）、又は３ｄ遷移族元素（Ｓｃ、Ｔｉ、Ｖ、…）、４ｄ遷移族元素（Ｙ、Ｚｒ、Ｎｂ、…）、若しくはランタニド（Ｌａ、Ｃｅ、Ｐｒ、Ｎｄ、…）を含む化合物を含む。
【００２８】
一実施形態では、保護層は５ｎｍ以下の厚さを有する。
【００２９】
一実施形態では、第２層及び保護層それぞれの厚さプロファイルは、同一の構成の第１層のみを有して第２層及び保護層を有しないミラーとのミラーの入射角に対する反射率の依存に関する差が、２％以下、特に１％以下、より詳細には０．５％以下であるようなものである。ここで、関連する層の厚さプロファイルは、一定の厚さ又は局所的に変化する厚さであり得る。
【００３０】
本発明のこのさらなる態様によれば、第１層、第２層、及び保護層から構成された上記層構造の第２層及び保護層の各厚さプロファイルは、第１層（「基層」）のみを有するミラーと比べて反射率プロファイルに（すなわち入射角に対する反射率の依存に）変化がない（又は変化が比較的小さいか又は無視できる程度しかない）ように選択され得る。
【００３１】
換言すれば、第１層、第２層、及び保護層から構成された本発明による層構造の層厚は、入射角に対する反射率の依存の特定のプロファイルが正確に達成されるように選択される。特に、層構造は、例えば、ミラーの最大反射率が達成されない代わりに、ある程度の反射率低下を受け入れて特に所望の反射率プロファイル（例えば、第２層及び保護層のない「純ルテニウムミラー」の反射率プロファイル）が設定されるように、第１層、第２層、及び保護層の各厚さに関して構成することができる。結果として、例えば、本発明による層構造を有するミラーの使用に光学設計を適合させる必要を回避することができる。特に、保護層がもたらす反射率の低下を、第２層により少なくとも部分的に補償することができる。
【００３２】
一実施形態では、ミラーは少なくとも１つのバリア層を有する。例えば、このようなバリア層は、第１層と第２層との間に且つ／又は保護層がある場合にはその直下に配置することができる。このようなバリア層は、例えば拡散バリアとしての役割を果たし、第１層と第２層との間の望ましくない拡散を回避するか、又は例えば保護層に存在する酸素がその下の層に拡散するのを防止することができる。このようなバリア層は、単なる例として、数ナノメートル（ｎｍ）以下の領域の厚さを有することができる。
【００３３】
さらに別の態様によれば、本発明は、光学面を有する、特にマイクロリソグラフィ投影露光装置のミラーであって、
所定の使用波長を有し且つ各表面法線に対して６５°以上の入射角で光学有効面に入射する電磁放射線に関して、少なくとも０．５の反射率を有し、
第２周期元素及び４ｄ遷移族元素の化合物を含む少なくとも１つの層を有し、且つ
上記層のみ又は上記層及び基板のみを有するミラーに関する。
【００３４】
一実施形態では、４ｄ遷移族元素は、モリブデン（Ｍｏ）、ニオブ（Ｎｂ）、及びジルコニウム（Ｚｒ）からなる群から選択される。
【００３５】
一実施形態では、第２周期元素は、ベリリウム（Ｂｅ）、ホウ素（Ｂ）、炭素（Ｃ）、窒素（Ｎ）、及び酸素（Ｏ）からなる群から選択される。
【００３６】
一実施形態では、使用波長は３０ｎｍ未満であり、特に１０ｎｍ〜１５ｎｍの範囲にあり得る。
【００３７】
本発明はさらに、照明デバイス及び投影レンズを有するマイクロリソグラフィ投影露光装置であって、照明デバイスは、投影露光装置の動作時に投影レンズの物体平面にあるマスクを照明し、投影レンズは、上記マスクを投影レンズの像平面にある感光層に投影し、投影露光装置は、上記特徴を有する光学系を有するマイクロリソグラフィ投影露光装置を提供する。
【００３８】
本発明のさらに他の実施形態は、説明及び従属請求項から得ることができる。
【００３９】
添付図面に示す例を用いて、本発明を以下で説明する。
【図面の簡単な説明】
【００４０】
【図１ａ】ＥＵＶで動作するよう設計された投影露光装置を概略的に示す。
【図１ｂ】本発明の例示的な実施形態におけるミラーの構造を概略的に示す。
【図１ｃ】本発明の例示的な実施形態におけるミラーの構造を概略的に示す。
【図２ａ】本発明のさらに別の実施形態におけるミラーの可能な構造を概略的に示す。
【図２ｂ】本発明のさらに別の実施形態におけるミラーの可能な構造を概略的に示す。
【図３ａ】本発明のさらに別の実施形態におけるミラーの可能な構造を概略的に示す。
【図３ｂ】本発明のさらに別の実施形態におけるミラーの可能な構造を概略的に示す。
【図４ａ】本発明のさらに別の実施形態におけるミラーの可能な構造を概略的に示す。
【図４ｂ】本発明のさらに別の実施形態におけるミラーの可能な構造を概略的に示す。
【図５ａ】本発明のさらに別の実施形態におけるミラーの可能な構造を概略的に示す。
【図５ｂ】本発明のさらに別の実施形態におけるミラーの可能な構造を概略的に示す。
【図６】本発明のさらに別の実施形態におけるミラーの可能な構造を概略的に示す。
【図７】本発明のさらに別の実施形態におけるミラーの可能な構造を概略的に示す。
【発明を実施するための形態】
【００４１】
図１ａは、ＥＵＶで動作するよう設計され且つ本発明を実施できる例示的な投影露光装置を概略的に示す。
【００４２】
図１ａによれば、ＥＵＶ用に設計された投影露光装置１００の照明デバイスは、視野ファセットミラー１０３及び瞳ファセットミラー１０４を有する。プラズマ光源１０１及びコレクタミラー１０２を含む光源ユニットの光が、視野ファセットミラー１０３へ指向される。第１望遠鏡ミラー１０５及び第２望遠鏡ミラー１０６が、瞳ファセットミラー１０４の後の光路に配置される。さらなる光路には偏向ミラー１０７があり、これは斜入射で動作し、且つ入射した放射線を図１ａに単に示される投影レンズの物体平面の物体視野へ指向させる。反射型構造化マスク１２１が、物体視野の位置でマスクテーブル１２０に配置され、このマスクは、投影レンズにより像平面に投影され、像平面では、感光層（フォトレジスト）でコーティングされた基板１６１がウェーハテーブル１６０上に位置付けられている。
【００４３】
単なる例として、斜入射で動作する偏向ミラー１０７は、図１ｂ、図１ｃ、又は図２ａ以降を参照して以下で説明される本発明による構造を有することができる。
【００４４】
投影レンズ１５０は、例えば、独国特許出願公開第１０  ２０１２  ２０２  ６７５号明細書に記載のような構造（この構造も同様に、斜入射で動作し且つ本発明に従って構成することができるミラーを有する）又は異なる構造を有することができる。
【００４５】
以下において、斜入射で動作する本発明に従ったミラーの可能な実施形態を、図１ｂ、図１ｃ、及び図２ａ〜図７の概略図を参照して説明する。
【００４６】
図１ｂによれば、本発明によるミラーは、具体例ではホウ化モリブデン（ＭｏＢ）からなり且つこの例では（任意の適当な材料からできた）基板１５０上に例示的な厚さ３０ｎｍを有する層１６０を有する。
【００４７】
さらに他の実施形態では、層１６０は、第２周期元素（例えば、元素リチウム（Ｌｉ）、ベリリウム（Ｂｅ）、ホウ素（Ｂ）、炭素（Ｃ）、窒素（Ｎ）、酸素（Ｏ）、又はフッ素（Ｆ）の１つ）と４ｄ遷移族元素（例えば、元素イットリウム（Ｙ）、ジルコニウム（Ｚｒ）、ニオブ（Ｎｂ）、モリブデン（Ｍｏ）、テクネチウム（Ｔｃ）、ルテニウム（Ｒｕ）、ロジウム（Ｒｈ）、及びパラジウム（Ｐｄ）の１つ）との異なる化合物を含み得る。
【００４８】
関連する光学的有効材料がバルク材として利用可能であり、適当な熱的特性を有し、且つ光学品質で整形及び研磨することもできる場合、さらなる層を省くことが可能であり、その場合、ミラーは、図１ｃに概略的に示すように、図１ａの層１６０と類似の材料を含む層１７０のみからできていてもよい。後者の場合、単独でミラーを形成する層１７０は、５０ｎｍ以上の厚さを有することが好ましい。
【００４９】
以下において、図１ｂ、図１ｃを用いて上述した層を（場合によっては追加の基板と共に）有するだけでなく、複数の層から構成された構造を設けることにより機能分離又は役割分担が達成される、本発明によるミラーのさらに他の実施形態を、図２ａ〜図６の概略図を参照して説明する。
【００５０】
図２ａの例では、本発明によるミラーは、（この場合も任意の適当な材料からできた）基板２０５の上にルテニウム（Ｒｕ）の第１層２１０及びモリブデン（Ｍｏ）の第２層２２０を有する。ここで、単なる例として、（本発明を限定することなく）、第１層２１０は厚さ３０ｎｍであり、第２層２２０は厚さ９ｎｍである。
【００５１】
図２ａに示す構造の場合の上記役割分担は、（「基層」としての）第１層２１０が（反射率プロファイルの反射率曲線の尚早な「キンク」を回避するために）全反射の非常に有利な臨界角を提供する一方で、（「増幅層」としての役割を果たす）第２層２２０が関連の角度範囲の（すなわち、特に斜入射又は各表面法線に対して６５°以上の入射角での）反射の増幅を達成することにより行われる。
【００５２】
第１層２１０は純ルテニウム（Ｒｕ）からなるが、第２層２２０の材料は、代替として、図２ａに従ったモリブデン（Ｍｏ）又は図１ｂ及び図１ｃを参照して上述した材料の１つ（すなわち、第２周期元素及び４ｄ遷移族元素の化合物）であり得る。ここで、第２層の材料は、いずれの場合もルテニウム（Ｒｕ）よりも低吸収である。以下の例ではいずれの場合もルテニウム（Ｒｕ）が第１層の材料として選択されているが、さらに他の実施形態では、第１層は、ロジウム（Ｒｈ）若しくはパラジウム（Ｐｄ）、又はルテニウム（Ｒｕ）、ロジウム（Ｒｈ）、又はパラジウム（Ｐｄ）の組み合わせを含むこともできる。同様に、第２層の材料は、いずれの場合も第１層の材料よりも低吸収であるべきである。
【００５３】
上記効果を説明するために、図２ｂは、（ルテニウム（Ｒｕ）又はモリブデン（Ｍｏ）から構成された）１層のみの場合とモリブデン（Ｍｏ）及びルテニウム（Ｒｕ）の種々の層配列との両方に関する、反射面に対する入射光線又は反射光線の角度の関数としての反射率プロファイルを示す（図中、凡例の最初に記載した材料は基層又は第１層の材料であり、最後に記載した材料は増幅層又は第２層の材料である）。図２ｂから分かるように、図２ａに従った本発明による材料の選択により、関連の角度範囲の反射率を大幅に高めることができると共に、反射率曲線の「キンク」を大幅に遅らせることができる。
【００５４】
図３ｂは、図３ａに従った本発明による構造により達成される反射率上昇を示す役割を果たす。図３ｂにおいて、それぞれ達成された反射率と純ルテニウム（Ｒｕ）層の場合に達成された反射率との間の差を、反射面に対する入射光線又は反射光線の角度の関数としてプロットする。図３ｂにおいて、各層厚は、ルテニウム（Ｒｕ）が３０ｎｍ、炭化モリブデン（Ｍｏ２Ｃ）が５ｎｍ、ホウ化モリブデン（ＭｏＢ）が９ｎｍ、炭化ニオブ（ＮｂＣ）が５ｎｍである。さらに、厚さ３０ｎｍのモリブデンの単層と厚さ３０ｎｍの純Ｒｕ層との比較を参照として示し、次の図４ｂ及び図５ｂでも同様である。
【００５５】
図４ａは、本発明のさらに別の実施形態によるミラーの構造を示す役割を果たし、類似のコンポーネント又は図３ａと比べて本質的に同じ機能を有するコンポーネントは、「１００」を足した参照符号で示す。
【００５６】
図４ａに示すミラーは、非常に高い化学安定性を有する材料からできた追加の保護層４３０を有する点が図３ａの実施形態と異なり、厚さが比較的小さい（例えば、２ｎｍ〜３ｎｍ）ことにより、比較的不利な光学特性を許容できる。したがって、保護層４３０は、単なる例として窒化ケイ素（Ｓｉ３Ｎ４）からなり得る。
【００５７】
さらに他の可能な実施形態では、比較的より有利な光学特性を有する材料、特に図１ｂ、図１ｃの実施形態（すなわち、第２周期元素及び４ｄ遷移族元素の化合物）に類似した材料を、保護層４３０の材料として選択することもできる。
【００５８】
第２層４２０（この場合も、「増幅層」又は図３ａと同様に斜入射での関連の角度範囲の反射率を高める役割を果たす層）の材料に関しては、保護層４３０により提供される光学系の動作時に生じる汚染に対する保護作用を考慮して、化学反応性の比較的高い材料（例えば、純ニオブ（Ｎｂ）又は純モリブデン（Ｍｏ））をここでも選択することができる。
【００５９】
図４ｂは、図４ａに従った本発明による構造により達成される反射率上昇を示す役割を果たす。図４ｂにおいて、それぞれ達成された反射率と純ルテニウム（Ｒｕ）層の場合に達成された反射率との間の差を、反射面に対する入射光線又は反射光線の角度の関数としてプロットする。図４ｂにおいて、各層厚は、ルテニウム（Ｒｕ）が３０ｎｍ、モリブデン（Ｍｏ）が５ｎｍ、窒化ケイ素（Ｓｉ３Ｎ４）が２ｎｍ、窒化ジルコニウム（ＺｒＮ）が２ｎｍ、窒化モリブデン（ＭｏＮ）が３ｎｍ、ホウ化モリブデン（ＭｏＢ）が３ｎｍである。ここで、厚さ５ｎｍのＭｏ層は、厚さ３０ｎｍのＲｕ（代替的にＭｏ又はＮｂ）の第１層と各被覆層との間に配置される。
【００６０】
図５ａは、本発明によるミラーのさらに別の可能な実施形態を示す役割を果たす。これは、特に「増幅層」（図４ａの第２層４２０）を省いて保護層５３０を（「基層」として働く）第１層５１０の直上に配置した点が、図４ａの実施形態とは異なる。図５ａの実施形態は、最大入射角の値が比較的小さいか又は実現すべき反射率に関する要件が比較的厳しくないことにより、追加の増幅層をなくすことができる場合に特に有用である。
【００６１】
純ルテニウム（Ｒｕ）の反射率に対して達成された反射変化の、図３ｂ及び図４ｂの上記反射率曲線に類似したプロットを、図５ａに示す層構造に関して図５ｂに示す。ここで、関連する層の各厚さは、ルテニウム（Ｒｕ）が３０ｎｍ、窒化ケイ素（Ｓｉ３Ｎ４）が２ｎｍ、窒化ジルコニウム（ＺｒＮ）が２ｎｍ、モリブデン（Ｍｏ）が３０ｎｍ、窒化モリブデン（ＭｏＮ）が２ｎｍ、酸化ニオブ（ＮｂＯ２）が１ｎｍである。
【００６２】
図６は、本発明によるミラーのさらに別の可能な実施形態を説明する概略図を示し、図４ａの構造との相違点として、基層（すなわち、図４ａのミラーの第１層４１０）が省かれている。したがって、図６によれば、「増幅層」として働く層６２０が基板６０５の直上に配置され、保護層６３０はこの場合も、増幅層として働く層６２０の直上に配置される。ここで、基板６０５自体は、上記の意味での「基層」として（すなわち、全反射に適した臨界角を設定するように）働き、本例ではルテニウム（Ｒｕ）からできている。
【００６３】
図７は、ミラーのさらに別の可能な構造を説明する概略図を示し、ここで、保護層７３０が基板７０５（この場合も図６と同様に「基層」として働く）の直上に配置される。保護層７３０の材料として、特に、図１ｂ及び図１ｃを参照して述べた材料（すなわち、第２周期元素及び４ｄ遷移族元素の化合物）を用いることが可能である。保護層７３０の厚さは、第１に、光学系の動作時に生じる汚染に対する所望の保護作用又は耐薬品性が達成され、第２に、斜入射に関連する角度範囲の反射率が非常に高いように選択され、保護層７３０の厚さは、例として２ｎｍ〜３ｎｍとすることができる。保護層７３０により提供される保護作用により、基板７０５の材料として、モリブデン（Ｍｏ）又はニオブ（Ｎｂ）等の化学反応性の比較的高い元素を用いることも可能である。
【００６４】
ここで、反射率プロファイルは、任意の材料から構成された基板にルテニウム（Ｒｕ）が基層として施されているような例と同一である（図４ｂ及び図５ｂ参照）。
【００６５】
本発明を特定の実施形態に基づいて説明したが、多くの変形形態及び代替的な実施形態が、例えば個々の実施形態の特徴の組合せ及び／又は交換により当業者には明らかである。したがって、当業者には言うまでもなく、このような変形形態及び代替的な実施形態は本発明に付随して包含され、本発明の範囲は、添付の特許請求の範囲及びその等価物の意味の範囲内でのみ制限される。
【図１ａ】
0006590829.tif 000002
【図１ｂ】
0006590829.tif 000003
【図１ｃ】
0006590829.tif 000004
【図２ａ】
0006590829.tif 000005
【図２ｂ】
0006590829.tif 000006
【図３ａ】
0006590829.tif 000007
【図３ｂ】
0006590829.tif 000008
【図４ａ】
0006590829.tif 000009
【図４ｂ】
0006590829.tif 000010
【図５ａ】
0006590829.tif 000011
【図５ｂ】
0006590829.tif 000012
【図６】
0006590829.tif 000013
【図７】
0006590829.tif 000014